"下記式1で表される構成単位を有し且つ0.7gを100mlの塩化メチレンに溶解した溶液の比粘度が0.19~0.63である芳香族ポリカーボネート樹脂よりなる車載用レンズ。1前記芳香族ポリカーボネート樹脂のガラス転移温度が150°C以上であることを特徴とする請求項1に記載の車載用レンズ。本発明は、耐熱性及び屈折率が高く且つ成形性、透明性にも優れた芳香族ポリカーボネート樹脂製車載用レンズを提供することを目的とする。本発明者らは、高耐熱性であり且つ環境安定性の優れた車載用レンズを開発すべく鋭意検討を重ねた結果、下記式1で表される1,1-ビス4-オキシフェニレンシクロヘキサン構造単位を有する芳香族ポリカーボネート樹脂が上記課題を解決することを見出し、本発明に到達した。即ち、上記課題は、以下の本発明によって解決することができる。1.本発明の一実施形態は、下記式1で表される構成単位を有し且つ0.7gを100mlの塩化メチレンに溶解した溶液の比粘度が0.19~0.63である芳香族ポリカーボネート樹脂よりなる車載用レンズである。12.本発明の好ましい態様は、前記芳香族ポリカーボネート樹脂のガラス転移温度が150°C以上であることを特徴とする請求項1に記載の車載用レンズである。本発明のレンズは、耐熱性及び屈折率が高く且つ成形性、透明性にも優れているので、耐熱性及び高屈折率が要求されるレンズ分野に好適に利用できる。本発明で対象とする芳香族ポリカーボネート樹脂は、特に1,1-ビス4-オキシフェニレンシクロヘキサン合成時に副生する不純物を極力除去した99.50以上の高純度の1,1-ビス4-オキシフェニレンシクロヘキサンを使用し、ホスゲンとの界面重縮合又はジフェニルカーボネートとのエステル交換法により得られる。ホスゲンとの反応は、通常酸結合剤及び溶媒の存在下に行う。酸結合剤としては例えばピリジン、水酸化ナトリウム、水酸化カリウム等のアルカリ金属水酸化物等の水溶液が用いられる。溶媒としては例えば塩化メチレン、クロロベンゼン等のハロゲン化炭化水素が用いられる。また、反応促進のために例えば第三級アミン、第四級アンモニウム塩等の触媒を用いることができ、分子量調節剤としては例えばフェノール、p-tert-ブチルフェノール等の末端停止剤を用いることが望ましい。更に、予め脱気した溶媒を用い、且つ水溶液には少量のハイドロサルファイト等の酸化防止剤を添加し、窒素ガス雰囲気中でホスゲン化してもよい。本発明において、構成単位1を与えるビスフェノールモノマーとして1,1-ビス4-オキシフェニレンシクロヘキサンがあげられる。これらは1種を単独で用いても良く、二種を組み合わせて用いてもよい。本発明における車載用レンズは構成単位として1式からなることを特徴とするが、2価アルコール類あるいは炭酸エステル形成性化合物と反応する化合物を他の成分として10モル未満の割合で1種類以上共重合しても良い。例えば、脂肪族あるいは芳香族のジオール類やジカルボン酸またはそのエステル類などが挙げられる。本発明における芳香族ポリカーボネート樹脂の分子量は、塩化メチレンに0.7g/100mlの濃度に溶解し、20°Cで測定した比粘度が0.19~0.63が適当であり、0.26~0.45が好ましい。この比粘度が0.19未満では成形品がもろくなり、0.63より高くなると流動性が悪く成形不良を生じ、光学的に良好な成形品が得られ難くなる。本発明の耐熱レンズは射出成形、圧縮成形、押出成形、注型成形等各種の成形方法により成形されるが、射出成形が最も簡便な方法である。射出成形加工温度は250~350°Cが好ましい。成形に当って、必要に応じて例えばトリフェニルフォスファイト、トリスノニルフェニルフォスファイト、ジステアリルペンタエリスリトールジフォスファイト、ジフェニルハイドロジェンフォスファイト、イルガノックス1076[ステアリル-β-3,5-ジ-tert-ブチル-4-ヒドロキシフェニルプロピオネート]等のような安定剤、例えば2-2′-ヒドロキシ-5′-メチルフェニルベンゾトリアゾール、2-2′-ヒドロキシ-3′,5′-ジ-tert-アミルフェニルベンゾトリアゾール、2-2′-ヒドロキシ-4′-オクトキシフェニルベンゾトリアゾール、2-ヒドロキシ-4-オクトキシベンゾフェノン等のような耐候剤、帯電防止剤、離型剤、染顔料等を透明性を損なわない範囲で添加してもよい。以下に実施例をあげて本発明を更に説明する。なお、実施例中の部及びは重量部及び重量である。また、比粘度、ガラス転移点Tg、流動性MFR、耐環境安定性試験、複屈折は下記の方法で測定した。比粘度:ポリマー0.7gを100mlの塩化メチレンに溶解し、20°Cで測定した。二次転移点Tg:SEIKOインスツルメンツ株式会社製示差走査熱量計SSC5200DSCにより測定した。流動性MFR:JISK-7210に準拠して280°C、荷重2.16kgで10分間に流出したポリマー量gで示した。耐環境安定性試験:温度85°C湿度85の環境に1000時間放置し、25°Cに戻して24時間たったのち、レーザー干渉計により干渉縞の変化を観察した。複屈折:日本分光株式会社製エリプソメータM-220により、レンズの中心部を波長633nmにより測定した。ホスゲン吹込管及び還流冷却器を設けた反応槽に純水271部及び48.5水酸化ナトリウム水溶液17.9部を仕込み、1,1-ビス4-オキシフェニレンシクロヘキサン14.50部を溶解させた後塩化メチレン161部を加え、激しく撹拌しながら20°Cでホスゲン7.5部を約40分を要して吹込み反応させた。次いで、内温を30°Cに昇温し、p-tert-ブチルフェノール0.487部及び48.5水酸化ナトリウム水溶液2.2部を加えて乳化させた後、トリエチルアミン0.03部を加えて2時間撹拌を続けて反応を終了した。反応終了後有機相を分離し、塩化メチレンで希釈して水洗した後塩酸で中和し、水洗を繰返して、水相の導電率が純水と略等しくなったところで有機相を分離し、塩化メチレンを蒸発しながら粉砕してパウダーを得た。このパウダーの比粘度は0.229、Tgは177°Cであった。また、このパウダーを330°Cで押出してペレット化したもののMFRは9.0であった。このパウダーにトリスノニルフェニルホスファイトを0.03、イルガノックス1076を0.05及びステアリン酸モノグリセリドを0.2加え、330°Cで押出してペレット化した。さらにシリンダー温度325°C、金型温度165°Cで射出成形し、直径が28mm、両凸面の曲率半径が20mmの両凸レンズを得た。該凸レンズの干渉縞を観察したところ、干渉縞は、綺麗な直線が等間隔の平行線に揃った形で現れ、良好な面精度を示した。1,1-ビス4-オキシ-3-メチルフェニルシクロヘキサンを14.50部、及びp-tert-ブチルフェノールを0.251部使用する以外は実施例1と同様にしてパウダーを得た。このパウダーの比粘度は0.585、Tgは179°C、MFRは3.5であった。このパウダーに実施例1と同様の添加剤を加え、実施例1と同様に成形した。比較例1比粘度が0.451のビスフェノールAポリカーボネート[帝人化成株式会社製パンライトL-1250]を実施例1と同様にして評価した。このポリマーのTgは150°C、MFRは8.0であった。比較例29,9-ビス4-ヒドロキシフェニルシクロヘキサンを14.50部、及びp-tert-ブチルフェノールを0.756部使用する以外は実施例1と同様にしてパウダーを得た。このパウダーの比粘度は0.151、Tgは170°C、MFRは150.0であった。このパウダーを用いて実施例1と同様に300°Cで成形した。比較例3p-tert-ブチルフェノールを0.081部使用する以外は実施例1と同様にしてパウダーを得た。このパウダーの比粘度は0.769、Tgは179°C、MFRは溶融流動性が悪く測定不能であった。このパウダーを用いて実施例1と同様にして成形したが面精度がでなかった。"